(57)【要約】【課題】偏光面の制御により外来光の反射を低減する光学フィルムに関して、リワーク性の良い光学フィルムを提供する。【解決手段】直線偏光板５と、１／４波長位相差板６とが積層された光学フィルム３において、１／４波長位相差板６は、透明フィルムによる支持体基材（７）と、支持体基材（７）の上に設けられた第１の配向層８、第１の配向層８に係る配向規制力により配向した状態で硬化されて作製された第１の位相差層１０とを備える。第１の配向層８の厚さが、１μｍ以上、２μｍ以下である。【選択図】図１
2014134775.tif 000002
【特許請求の範囲】
【請求項１】
直線偏光板と、１／４波長位相差板とが積層された光学フィルムにおいて、
前記１／４波長位相差板は、
透明フィルムによる支持体基材と、
前記支持体基材の上に設けられた第１の配向層と、
前記第１の配向層に係る配向規制力により配向した状態で硬化されて作製された第１の位相差層とを備え、
前記第１の配向層の厚さが、１μｍ以上、２μｍ以下である
ことを特徴とする光学フィルム。
【請求項２】
前記支持体基材は、トリアセチルセルロース（ＴＡＣ）を含むフィルム部材である
ことを特徴とする請求項１に記載の光学フィルム。
【請求項３】
１／４波長位相差板は、
前記第１の位相差層の上に設けられた第２の配向層と、
前記第２の配向層に係る配向規制力により配向した状態で硬化されて作製された第２の位相差層とを備え、
前記第１の位相差層が、透過光に１／２波長分の位相差を付与する１／２波長位相差層であり、
前記第２の位相差層が、透過光に１／４波長分の位相差を付与する１／４波長位相差層である
ことを特徴とする請求項１または２に記載の光学フィルム。
【請求項４】
前記第２の配向層の厚さが、前記第１の配向層の厚さと等しい
ことを特徴とする請求項３に記載の光学フィルム。
【請求項５】
前記第２の配向層の厚さが、前記第１の配向層の厚さより薄い
ことを特徴とする請求項３に記載の光学フィルム。
【請求項６】
前記第１の位相差層は、
逆分散特性により、透過光に１／４波長分の位相差を付与する１／４波長位相差層である
ことを特徴とする請求項１に記載の光学フィルム。
【請求項７】
請求項１から６のいずれか１項に記載の光学フィルムを備えたことを特徴とする
画像表示装置。
【請求項８】
直線偏光板に転写される転写層を備え、前記転写層が１／４波長位相差板としての機能を担う光学フィルム用転写体であって、
支持体基材と、
前記支持体基材上に設けられた配向層と、
前記配向層に係る配向規制力により配向した状態で硬化されて作製された位相差層とを備え、
前記転写層が、少なくもと前記位相差層であり、
前記配向層の厚さが、１μｍ以上、２μｍ以下であることを特徴とする
光学フィルム用転写体。
【発明の詳細な説明】
【技術分野】
【０００１】
本発明は、例えば画像表示パネルに配置して、円偏光板の機能により外来光の反射を低減する光学フィルム、光学フィルム用転写体、画像表示装置に関するものである。
【背景技術】
【０００２】
従来、画像表示パネル等に関して、画像表示パネルの出射面に円偏光板による光学フィルムを配置し、この光学フィルムにより外来光の反射を低減する方法が提案されている。この光学フィルムは、直線偏光板、１／４波長位相差板により構成され、画像表示パネルのパネル面に向かう無偏光の外来光を直線偏光板により直線偏光に変換し、続く１／４波長位相差板により円偏光に変換する。ここでこの円偏光による外来光は、画像表示パネルの表面等で反射するものの、この反射の際に偏光面の回転方向が逆転する。その結果、この反射光は、到来時とは逆に、１／４波長位相差板により直線偏光板で遮光される方向の直線偏光に変換された後、続く直線偏光板により遮光され、その結果、外部への出射が著しく抑制される。
【０００３】
この光学フィルムに関して、特許文献１には、１／２波長板、１／４波長板を組み合わせて１／４波長位相差板を構成することにより、この光学フィルムを逆分散特性により機能させる方法が提案されている。この方法の場合、カラー画像の表示に供する広い波長帯域において、逆分散特性により光学フィルムを構成することができる。
【０００４】
また特許文献２には、配向状態で重合固化した液晶材料により１／２波長板、１／４波長板をそれぞれ作製してこの種の光学フィルムを作成する構成が開示されている。ここでこのように液晶材料により１／２波長板、１／４波長板を作製する場合には、液晶材料を配向させる配向層が必要になる。これにより特許文献２には、透明フィルム材による基材の上に、１／４波長板に係る配向層及び位相差層の積層体、１／２波長板に係る配向層及び位相差層の積層体を配置した構成が開示されている。
【先行技術文献】
【特許文献】
【０００５】
【特許文献１】特開平１０−６８８１６号公報
【特許文献２】特開２００１−３３７２２５号公報
【発明の概要】
【発明が解決しようとする課題】
【０００６】
ところで、上記光学フィルムを有機ＥＬパネル等による画像表示装置に設ける場合、異物の混入等により、画像表示パネルに貼り付けた光学フィルムを剥がし、再び貼り直すこと（以下、「リワーク」と記す）が行われる。
【０００７】
しかしながら、上記した特許文献２に記載の構成では、光学フィルムをリワークすると、１／２波長板、１／４波長板の配向層に細かいヒビ（クラック）が入り、結局、光学フィルムを貼り直して再使用できなくなる場合があり、これによりリワーク性が実用上未だ不十分な問題があった。
【０００８】
本発明は、上記した点に鑑みてなされたものであり、円偏光板の機能により外来光の反射を低減する光学フィルム、光学フィルム用転写体、光学フィルムを備えた画像表示装置に関して、リワーク性の良い光学フィルム、光学フィルム用転写体、このような光学フィルムを備えた画像表示装置を提供することを目的とする。
【課題を解決するための手段】
【０００９】
本発明者は、上記課題を解決するために鋭意研究を重ね、配向層の厚みを制限することによって光学フィルムの耐屈曲性を高めてリワーク性を向上する、との着想に至り、本発明を完成するに至った。
【００１０】
（１）  直線偏光板と、１／４波長位相差板とが積層された光学フィルムにおいて、
前記１／４波長位相差板は、
透明フィルムによる支持体基材と、
前記支持体基材の上に設けられた第１の配向層と、
前記第１の配向層に係る配向規制力により配向した状態で硬化されて作製された第１の位相差層とを備え、
前記第１の配向層の厚さが、１μｍ以上、２μｍ以下である
ことを特徴とする光学フィルム。
【００１１】
（１）によれば、支持体基材に設けられる第１の配向層の厚みが、１μｍ以上、２μｍ以下であることにより、仮に支持体基材からの溶剤等の浸潤が生じる場合であっても、この浸潤による位相差層の特性の劣化を有効に回避して、耐屈曲性を高めることができ、これによりリワーク性の良い光学フィルムを提供することができる。
【００１２】
（２）  （１）において、前記支持体基材は、トリアセチルセルロース（ＴＡＣ）を含むフィルム部材である。
【００１３】
（２）によれば、ＴＡＣから溶出する溶剤が位相差層の配向状態に及ぼす影響を効果的に防止することができる。
【００１４】
（３）  （１）又は（２）において、
１／４波長位相差板は、
前記第１の位相差層の上に設けられた第２の配向層と、
前記第２の配向層に係る配向規制力により配向した状態で硬化されて作製された第２の位相差層とを備え、
前記第１の位相差層が、透過光に１／２波長分の位相差を付与する１／２波長位相差層であり、
前記第２の位相差層が、透過光に１／４波長分の位相差を付与する１／４波長位相差層である。
【００１５】
（３）によれば、１／４波長位相差板の光学機能層を、１／２波長板と１／４波長板との積層構造によって形成することができる。
【００１６】
（４）  （３）において、前記第２の配向層の厚さが、前記第１の配向層の厚さと等しい。
【００１７】
（４）によれば、第１の配向層と第２の配向層との製造工程で条件を大きく異ならせることなく作成することができ、光学フィルムの製造工程を簡易化することができる。
【００１８】
（５）  （３）において、前記第２の配向層の厚さが、前記第１の配向層の厚さより薄い。
【００１９】
（５）によれば、光学フィルムの厚みを一段と薄くすることができる。
【００２０】
（６）  （１）において、前記第１の位相差層は、
逆分散特性により、透過光に１／４波長分の位相差を付与する１／４波長位相差層である。
【００２１】
（６）によれば、逆分散特性による単層の位相差層により１／４波長位相差板を構成するようにして、リワーク性の良い光学フィルムを提供することができる。
【００２２】
（７）  （１）から（６）のいずれかに記載の光学フィルムを備えたことを特徴とする画像表示装置。
【００２３】
（７）によれば、リワーク性の良い光学フィルムを備えた画像表示装置を提供することができる。
【００２４】
（８）  直線偏光板に転写される転写層を備え、前記転写層が１／４波長位相差板としての機能を担う光学フィルム用転写体であって、
支持体基材と、
前記支持体基材上に設けられた配向層と、
前記配向層に係る配向規制力により配向した状態で硬化されて作製された位相差層とを備え、
前記転写層が、少なくもと前記位相差層であり、
前記配向層の厚さが、１μｍ以上、２μｍ以下であることを特徴とする。
【００２５】
（８）によれば、転写法により直線偏光板に転写して円偏光板による光学フィルムを作製する場合に適用して、リワーク性の良い光学フィルムを製造することができる。
【発明の効果】
【００２６】
本発明によれば、円偏光板の機能により外来光の反射を低減する光学フィルム、光学フィルム用転写体、光学フィルムを備えた画像表示装置に関して、リワーク性の良い光学フィルム、光学フィルム用転写体、このような光学フィルムを備えた画像表示装置を提供することができる。
【図面の簡単な説明】
【００２７】
【図１】本発明の第１実施形態に係る画像表示装置を示す図である。
【図２】本発明の第１実施形態の光学フィルムにおける、１／４波長位相差板、直線偏光板の配置を説明するための図である。
【図３】本発明の第２実施形態に係る光学フィルムを示す図である。
【図４】本発明の第３実施形態の光学フィルム用転写体を示す図である。
【図５】本発明の第４実施形態の光学フィルムを示す図である。
【発明を実施するための形態】
【００２８】
以下、本発明の実施形態について図面を参照しながら説明する。
【００２９】
［第１実施形態］
図１は、本発明の第１実施形態に係る画像表示装置１を示す図である。この画像表示装置１では、画像表示パネル２のパネル面（視聴者側面）に、光学フィルム３が配置される。画像表示パネル２は、例えば可撓性を有するシート形状による有機ＥＬパネルであり、所望のカラー画像を表示する。
【００３０】
光学フィルム３は、円偏光板の機能により画像表示パネル２に到来する外来光の反射を抑圧する光学フィルムである。このため光学フィルム３は、直線偏光板５、１／４波長位相差板６を積層して構成される。光学フィルム３は、図示しないセパレータフィルムを剥離して感圧接着剤による粘着層４を露出させた後、この粘着層４により、画像表示パネル２のパネル面に貼り付けられて保持される。
【００３１】
１／４波長位相差板６は、透過光に１／４波長分の位相差を付与して１／４位相差板として機能する位相差層１０（以下、「１／４波長板」と記す）と、透過光に１／２波長分の位相差を付与して１／２位相差板として機能する位相差層１２（以下、「１／２波長板」と記す）との積層体により構成される。これにより１／４波長位相差板６は、カラー画像の表示に供する広い波長帯域で逆分散特性を確保し、光学フィルム３は、広い波長帯域で十分に外来光の反射を抑圧する。
【００３２】
これらにより画像表示装置１では、画像表示パネル２の表示画面側より、順次、１／４波長板１０、１／２波長板１２、直線偏光板５が配置される。また図２に示すように、矢印により示す直線偏光板５の透過軸に対して、１／２波長板１２、１／４波長板１０の遅相軸（それぞれ矢印により示す）が、それぞれ反時計回りに１５度、７５度の角度を成すように配置される。
【００３３】
より具体的に、１／４波長板１０は、面内位相差（Ｒｅ）が１２５ｎｍ以上、１５０ｎｍ以下により作成され、１／２波長板１２は面内位相差（Ｒｅ）が２３５ｎｍ以上、２８５ｎｍ以下により作成される。これにより光学フィルム３は、直線偏光板５側より入射する可視光域波長域（４５０〜７５０ｎｍ）の透過光を、楕円率０．８以上の円偏光により出射する。
【００３４】
１／４波長位相差板６は、画像表示パネル２側から、順に、１／４波長板１０、１／４波長板用配向膜１１、１／４波長板用賦型樹脂層８、１／２波長板１２、１／２波長板用配向膜１３、１／２波長板用賦型樹脂層９が設けられる。１／４波長板用賦型樹脂層８は、微細な凹凸形状の賦型に供する賦型用樹脂層であり、この実施形態ではこの賦型用樹脂に紫外線硬化性樹脂が適用される。なおこの紫外線硬化性樹脂については、例えばアクリル系等、賦型処理に供する各種の樹脂を広く適用することができる。１／４波長板用賦型樹脂層８は、賦型処理により表面に微細な凹凸形状が形成され、１／４波長位相差板６は、この１／４波長板用賦型樹脂層８の表面形状により１／４波長板用配向膜１１が形成される。１／４波長板用賦型樹脂層８は、屈折率異方性を保持した状態で固化（硬化）された液晶材料により形成され、１／４波長位相差板６は、この液晶材料を１／４波長板用配向膜１１の配向規制力により配向させる。なお以下において、１／４波長板用賦型樹脂層、１／２波長板用賦型樹脂層９は、適宜、配向層と呼ぶ。
【００３５】
また続いて１／４波長位相差板６は、１／２波長板１２、１／２波長板用配向膜１３、１／２波長板用賦型樹脂層９が順次設けられる。１／２波長板用賦型樹脂層９は、微細な凹凸形状の賦型に供する賦型用樹脂層であり、この実施形態ではこの賦型用樹脂に紫外線硬化性樹脂が適用される。なおこの紫外線硬化性樹脂については、例えばアクリル系等、賦型処理に供する各種の樹脂を広く適用することができる。１／２波長板１２は、賦型処理により表面に微細な凹凸形状が形成され、１／４波長位相差板６は、この１／２波長板１２の表面形状により１／２波長板用配向膜１３が形成される。１／２波長板用賦型樹脂層９は、屈折率異方性を保持した状態で固化（硬化）された液晶材料により形成され、１／４波長位相差板６は、この液晶材料を１／２波長板用配向膜１３の配向規制力により配向させる。
【００３６】
ここでこれら１／２波長板用配向膜１３及び１／４波長板用配向膜１１に係る微細な凹凸形状は、一方向に延長するライン状（線）の凹凸形状により形成され、この一方向に延長する方向が直線偏光板５の透過軸に対して、それぞれ反時計回りに１５度、７５度の角度を成す方向となるように作成される。
【００３７】
直線偏光板５は、ＴＡＣ等の透明フィルムからなる基材１５の下面側が鹸化処理された後、光学機能層１６が配置される。なお基材１５は、これに代えてポリ（メタ）アクリル酸メチル、ポリ（メタ）アクリル酸ブチル、（メタ）アクリル酸メチル−（メタ）アクリル酸ブチル共重合体、（メタ）アクリル酸メチル−スチレン共重合体等のアクリル樹脂等の樹脂、ソーダ硝子、カリ硝子、鉛硝子、石英硝子等の硝子等を適用することができる。
【００３８】
光学機能層１６は、直線偏光板としての光学的機能を担う部位であり、例えばポリビニルアルコール（ＰＶＡ）によるフィルム材に、ヨウ素化合物分子を吸着配向させて作製される。直線偏光板５、１／４波長位相差板６の間には、ＴＡＣフィルムでなる支持体基材７が設けられる。
【００３９】
１／４波長位相差板６は、このＴＡＣフィルムによる支持体基材７に、１／２波長板用賦型樹脂層９が形成された後、例えばロール版を使用した賦型処理によりこの１／２波長板用賦型樹脂層９の表面に微細な凹凸形状が作製されて１／２波長板用配向膜１３が形成される。また続いて液晶材料を成膜して硬化させることにより、この１／２波長板用配向膜１３の配向規制力により液晶材料を配向させた状態で硬化させて１／２波長板１２が形成される。また続いて１／４波長板用賦型樹脂層８が成膜された後、例えばロール版を使用した賦型処理によりこの１／４波長板用賦型樹脂層８の表面に微細な凹凸形状が作製されて１／４波長板用配向膜１１が形成される。また続いて液晶材料を成膜して硬化させることにより、この１／４波長板用配向膜１１の配向規制力により液晶材料を配向させた状態で硬化させて１／４波長板１０が形成される。
【００４０】
１／４波長位相差板６は、支持体基材７の直線偏光板５側面が鹸化処理された後、光学機能層１６と張合わされる。
【００４１】
これにより１／４波長位相差板６では、一連の製造工程において、支持体基材７が繰り返し温度上昇し、支持体基材７に残留する溶剤成分が支持体基材７から溶出することになる。この溶剤成分が１／２波長板１２である位相差層に浸潤すると、位相差層における液晶材料の配向が乱れることになる。これにより位相差層の光学特性を十分に確保する観点から、支持体基材７に接する１／２波長板用賦型樹脂層９の膜厚を十分に確保し、この１／２波長板用賦型樹脂層９を溶剤溶出のバリア層として十分に機能させることが必要である。
【００４２】
しかしながら上述したように、配向層に生じるクラックによりリワーク性が劣化することにより、配向層にあっては、極力厚みを薄くして十分な屈曲性を確保し、クラックが生じないようにすることが必要である。
【００４３】
そこでこの実施形態では、１／２波長板用賦型樹脂層９の厚みを１μｍ以上、２μｍ以下の厚みである、厚み２μｍに設定した。また１／４波長板用賦型樹脂層８の厚みを１／２波長板用賦型樹脂層９の厚みと等しい厚みに設定した。
【００４４】
１／４波長板用賦型樹脂層８、１／２波長板用賦型樹脂層９の厚みを２μｍ以下とすれば、耐屈曲性を向上し、リワーク時におけるクラックの発生を十分に防止できることにより、リワーク性を向上することができる。また少なくとも１／２波長板用賦型樹脂層９の厚みを１μｍ以上とすれば、支持体基材７から溶出する溶剤に対して、１／２波長板用賦型樹脂層９を十分にバリア層として機能させることができ、１／２波長板１２の光学特性の劣化を防止することができる。またこのように１／２波長板用賦型樹脂層９の厚みを設定して、１／４波長板用賦型樹脂層８の厚みを１／２波長板用賦型樹脂層９の厚みと等しい厚みに設定することにより、それぞれ第１及び第２の配向層である１／４波長板用賦型樹脂層８及び１／２波長板用賦型樹脂層９で、製造工程で条件を大きく異ならせることなく作成することができ、光学フィルムの製造工程を簡易化することができる。
【００４５】
なお直線偏光板５に係る構成において、基材１５は、厚み３０μｍ程度であり、光学機能層１６は、厚み２０μｍ以下、１５μｍ程度により構成することができる。また、支持体基材７は、基材１５と同様に、３０μｍ程度の厚みを有している。
【００４６】
［検証実験］
上記したように、本発明の発明者は、配向層として機能する１／４波長板用賦型樹脂層８、１／２波長板用賦型樹脂層９の厚みを制限することにより、光学フィルムのリワーク性を向上させることに着目した。一方、配向層の厚みが薄くなると、配向層上の液晶の配向性が低下することが知られている。このため、本発明の発明者は、第１実施形態の光学フィルム３について、リワーク性と配向性とを実験によって検証した。
【００４７】
耐屈曲性実験
第１実施形態の光学フィルムのリワーク性を検証するために行われた、耐屈曲性の実験について説明する。実験では、１／２波長板用賦型樹脂層９の厚みを変化させて耐屈曲性を試験した。耐屈曲性の試験は、円筒形マンドレル法（ＪＩＳ:Ｋ５６００−５−１(ＩＳＯ１５１９)）によって行われた。実験には、最も細い直径が２ｍｍのマンドレルが使用された。また、１／２波長板用賦型樹脂層９の材料の塗布は、グラビア版によって行われた。
【００４８】
配向性実験
配向性実験では、耐屈曲性実験で作成された複数の光学フィルム３について、その配向性が検証された。なお、検証は、例えば、偏光透過率の測定等、公知の方法によって行われた。
【表１】
2014134775.tif 000003
【００４９】
表１は、第１実施形態の光学フィルム３の耐屈曲性実験と、液晶配向の実験との結果を示した図である。表１から明らかなように、円筒形マンドレル法による耐屈曲性実験では、１／２波長板用賦型樹脂層９の厚さが３μｍになると、クラックの発生が見られた（符号「×」により示す）。なお、クラックの発生は、目視によって行われた。
【００５０】
また、液晶配向性の実験では、１／２波長板用賦型樹脂層９の厚みが１μｍ以上である場合、良好な配向状態が得られることが分かった（符号「○」により示す）。また、１／２波長板用賦型樹脂層９の厚みが２μｍ以上である場合、さらに良好な配向状態が得られることが分かった（符号「◎」により示す）。
【００５１】
ただし、実験によれば、１／２波長板用賦型樹脂層９の厚みが０．５μｍ以下である場合、特に厚みが０．３μｍ以下になると、１／２波長板用賦型樹脂層９の膜質が低下し、実用に耐えられないことが分かった（符号「△」及び「×」により示す）。このことから、第１実施形態では、少なくとも、１／２波長板用賦型樹脂層９の厚みを１μｍ以上、２μｍ以下とした。
【００５２】
以上説明したように、第１実施形態によれば、耐屈曲性、液晶配向性のいずれについても良好な特性を有し、リワーク性の高い光学フィルムを提供することができる。
【００５３】
［第２実施形態］
図３は、図１との対比により第２実施形態に係る構成を示す図である。この実施形態において、図１について上述した画像表示装置１と同一の構成は、対応する符号を付して示し、重複した説明は省略する。
【００５４】
ここで光学フィルムは、厚さが薄いことが望まれる。また、１／４波長板用賦型樹脂層８の厚さが厚い方が位相差層（１／４波長板）１０の配向性が向上する。なおこの理由は、１／４波長板用賦型樹脂層８直下の支持体基材７から溶出する溶剤と関連性があると考えられる。以上の観点を考慮して、第２実施形態では、一段と光学フィルムの厚みを薄くする。
【００５５】
そこでこの実施形態では、支持体基材７に近い側の配向層である１／２波長板用賦型樹脂層９の厚みを１μｍ以上、２μｍ以下の厚みである、厚み２μｍに設定した上で、支持体基材７から遠い側の配向層である１／４波長板用賦型樹脂層８の厚みを１／２波長板用賦型樹脂層９の厚みとより薄い、厚み１μｍとし、光学フィルム３３を作製した。
【００５６】
これによりこの実施形態では、第１実施形態に比して一段と厚みを薄くすることができる。
【００５７】
［第３実施形態］
図４は、図１及び図２との対比により第３実施形態に係る光学フィルム用転写体を示す図である。この実施形態において、第１及び第２実施形態と同一の構成は、対応する符号を付して示し、重複した説明は省略する。
【００５８】
この実施形態では、転写法を適用して直線偏光板に１／４波長位相差板４６を積層する。ここで転写法は、例えば基材の上に所望の層を形成する場合に、この層を直接当該基材上に形成するのでは無く、一旦、離型性の支持体上に剥離可能に該層を積層形成して転写体を作成した後、工程、需要等に応じて、該支持体上に形成した層を、最終的に該層を積層すべき基材（被転写基材）上に接着、積層し、その後、該支持体を剥離除去することにより、該基材上に所望の層を形成する方法である。
【００５９】
この実施の形態では、支持体基材２１に１／４波長板用賦型樹脂層８、１／４波長板用配向膜１１、１／４波長板１０、１／２波長板用賦型樹脂層９、１／２波長板用配向膜１３、１／２波長板１２が順次形成され、さらに粘着層４７、セパレータフィルム２３が設けられる。光学フィルム用転写体は、セパレータフィルム２３を引き剥がして粘着層４７を露出させ、この粘着層４７により直線偏光板と一体化される。その後、支持体基材２１が引き剥がされる。
【００６０】
この実施形態では、１／４波長板用賦型樹脂層８、１／２波長板用賦型樹脂層９が上述の第１実施形態又は第２実施形態と同一に構成される。
【００６１】
この実施形態では、転写法により光学フィルムを作製する場合において、リワーク性を高めることができる。
【００６２】
〔第４実施形態〕
ところで近年、この種の光学フィルムに適用可能な逆分散特性の液晶材料が開発されており、このような液晶材料を使用する場合には、１／４波長位相差板を単層の位相差層により構成して逆分散特性により機能させることができる。このような単層の位相差層による光学フィルムは、１／２波長板と１／４波長板との積層構造により１／４波長位相差板を構成する場合に比して、一段と光学フィルムの厚みを薄くして可撓性を向上することができる。しかしながらこのように可撓性を向上しても、リワークにより単層の位相差層に係る配向層へのクラックが発生する恐れがある。そこでこの実施形態では、上述の第１〜第３の実施形態について上述した配向層の構成を適用して、単層の位相差層により光学フィルムを作製する。なおここで逆分散特性とは、短波長側ほど透過光における位相差が小さい波長分散特性であり、より具体的には、４５０ｎｍの波長におけるリタデーション（Ｒ４５０）と、５５０ｎｍの波長におけるリタデーション（Ｒ５５０）との関係が、Ｒ４５０＜Ｒ５５０である特性である。
【００６３】
すなわち図５は、図１との対比により本発明の第４実施形態に係る画像表示装置を示す図である。この画像表示装置５１は、１／４波長位相差板５６により光学フィルム５３が構成され、この１／４波長位相差板５６が、１／４波長板６０のみにより構成される。またこの１／４波長板６０が逆分散特性の液晶材料により構成される。この実施形態では、この１／４波長位相差板５６に関する構成が異なる点を除いて、第１実施形態と同一に構成される。
【００６４】
ここでこの逆分散特性による液晶材料は、例えば、特表２０１０−５２２８９２号公報、特開２００６−２４３４７０号公報、特開２００７−２４３４７０号公報に記載されている液晶化合物により例示される逆分散性を有する液晶化合物を使用することができるものの、この実施形態では特表２０１０−５２２８９２号公報記載の化合物（１）、ＲＭ（１）、ＲＭ（３）の混合物を５：３：２の配合比で用いて適用した。
【００６５】
【表２】
2014134775.tif 000004
【００６６】
表２は、第１実施形態について上述したと同一の条件により、この実施形態に係る光学フィルム５３の耐屈曲性実験と液晶配向の実験との結果を示した図である。表２から明らかなように、円筒形マンドレル法による耐屈曲性実験では、配向層８の厚みを４μｍ以下にしてクラックの発生を防止できるものの、配向層の厚みを１μｍ以下にすると、厚みの低下により徐々に位相差層における液晶材料の配向性が劣化することが判る。これによりこの実施形態のように逆分散特性の液晶材料を使用して単層により１／４波長位相板を構成する場合でも、配向層を厚さみ１μｍ以上、２μｍ以下に設定して、リワーク性を向上することができる。
【００６７】
〔第５実施形態〕
この実施形態では、上述の第２実施形態、又は第３実施形態に係る１／４波長位相差板を、逆分散特性の液晶材料を使用して単層の位相差層により構成する。この実施形態では、この位相差層の構成が異なる点を除いて、上述の第２実施形態、第３実施形態と同一に構成される。
【００６８】
このように上述の第２実施形態、又は第３実施形態に係る構成に関して、逆分散特性による液晶材料を使用した単層の位相差層により１／４波長位相差板を構成する場合でも、第２実施形態、第３実施形態と同様の効果を得ることができる。
【００６９】
[他の実施形態]
以上、本発明の実施に好適な具体的な構成を詳述したが、本発明は、本発明の趣旨を逸脱しない範囲で、上述の実施形態を種々に組み合わせ、さらには上述の実施形態の構成を種々に変更することができる。
【００７０】
すなわち上述の実施形態では、支持体基材にＴＡＣフィルムを用いているが、支持体基材はＴＡＣフィルムに限定されるものでなく、ＰＥＴ（Ｐｏｌｙｅｔｈｙｌｅｎｅ  ｔｅｒｅｐｈｔｈａｌａｔｅ）フィルムであってもよい。
【００７１】
また上述の実施形態では、賦型用樹脂に紫外線硬化性樹脂を適用する場合について述べたが、本発明はこれに限らず、紫外線硬化性樹脂以外の各種賦型用樹脂を適用する場合にも広く適用することができる。
【００７２】
また上述の実施形態では、賦型処理により配向層を作成する場合について述べたが、本発明はこれに限らず、光配向の手法により配向層を作成する場合にも広く適用することができる。なおこの場合、１／２波長板、１／４波長板の何れか一方のみを光配向膜により作成してもよく、双方を光配向膜により作成してもよい。
【００７３】
また上述の実施形態では、可撓性を有するシート形状による画像表示パネルに光学フィルムを配置する場合について述べたが、本発明はこれに限らず、液晶表示パネル等による一般の画像表示装置に適用する場合、さらには各種の部材に配置して反射防止を図る場合に広く適用することができる。
【符号の説明】
【００７４】
１、５１  画像表示装置
２  画像表示パネル
３、３３、５３  光学フィルム
４、４７  粘着層
５  直線偏光板
６、５６  １／４波長位相差板
７  支持体基材
８  １／４波長板用賦型樹脂層
９  １／２波長板用賦型樹脂層
１０、６０  １／４波長板
１１  １／４波長板用配向膜
１２  １／２波長板
１３  １／２波長板用配向膜
１５  基材
１６  光学機能層
２１  支持体基材
２３  セパレータフィルム
４６  １／４波長位相差板
４７  粘着層
【図１】
2014134775.tif 000005
【図２】
2014134775.tif 000006
【図３】
2014134775.tif 000007
【図４】
2014134775.tif 000008
【図５】
2014134775.tif 000009